(57)【要約】  本発明の有機半導体材料は、下記一般式（Ｉ）で表されるペリレンカルボン酸ジイミド化合物を少なくとも一種含有してなる。下記式中、Ｒ1及びＲ1'は水素原子、炭素原子数１〜３０の無置換アルキル基又は炭素原子数１〜３０の置換アルキル基を表し、該置換アルキル基の置換基は、アルコキシ基、アルキルチオ基、アリール基、アリールオキシ基、アリールチオ基、複素環基、アシル基、アシルオキシ基、シアノ基、ニトロ基、ビニル基、（メタ）アクリル基、エポキシ基又はハロゲン原子等である。2011105152.tif 000014
2011105152.tif 000002
【特許請求の範囲】
【請求項１】
下記一般式（Ｉ）で表されるペリレンカルボン酸ジイミド化合物を少なくとも一種含有してなる有機半導体材料。
【化１】
2011105152.tif 000013
【請求項２】
Ｒ1及びＲ1'が炭素原子数１０〜３０の無置換アルキル基又は炭素原子数１０〜３０の置換アルキル基を表す請求項１に記載の有機半導体材料。
【請求項３】
上記無置換アルキル基及び上記置換アルキル基が分岐構造を有する請求項１又は２に記載の有機半導体材料。
【請求項４】
Ｒ1及びＲ1'が上記無置換アルキル基である請求項１〜３の何れか一項に記載の有機半導体材料。
【請求項５】
請求項１〜４の何れか一項に記載の有機半導体材料を製膜してなる有機半導体層。
【請求項６】
請求項５に記載の有機半導体層を少なくとも１層有する有機半導体素子。
【発明の詳細な説明】
【技術分野】
【０００１】
本発明は、特定の構造を有するペリレンテトラカルボン酸ジイミド化合物を含有してなる有機半導体材料に関する。本発明の有機半導体材料は、特に有機薄膜トランジスタ（ＯＦＥＴ）素子における有機半導体層の形成に好適なものである。
【背景技術】
【０００２】
従来より、電子デバイスに使用される有機電界発光素子、光電変換素子、有機薄膜トランジスタ（ＯＦＥＴ）素子等の半導体素子には、無機化合物が使用されてきた。しかしながら、無機化合物を用いた半導体では製造プロセスが高価であり、大面積化が難しく環境負荷が大きい等の問題もあった。【０００３】
近年、有機分子で半導体に使用可能なものが見出され、安価な製造プロセス（低温での製膜化や希少元素を必要としない）、素子の軽量化、材料の多様性、大面積化・薄型化、環境負荷の低減（例えば毒性のある元素を含有しない）、高集積化等が期待され、研究が盛んになっている。【０００４】
ＯＦＥＴに用いられる材料には、高いキャリア移動度（素子の高性能化）と優れた溶解性（塗工プロセスの容易性）が求められるが、両方を兼ね備えることは難しいという問題があった。【０００５】
特許文献１〜３には、ペリレンテトラカルボン酸ジイミド誘導体が開示されている。特許文献４〜７には、分岐アルキル鎖を有するペリレンテトラカルボン酸ジイミド化合物が開示されている。
【先行技術文献】
【特許文献】
【０００６】
【特許文献１】米国特許第４４３１８０６号明細書
【特許文献２】米国特許第４６６７０３６号明細書
【特許文献３】米国特許出願公開第２００３／１８１７２１号明細書
【特許文献４】特開平０６−０３２７８９号公報
【特許文献５】国際公開第２００８／０９１６７０号
【特許文献６】国際公開第２００７／０９３６４３号
【特許文献７】国際公開第２００８／０６３６０９号
【発明の概要】
【発明が解決しようとする課題】
【０００７】
従って、本発明の目的は、優れた溶解性を有し、且つ高いキャリア移動度を発現できる有機半導体材料、並びにそれを用いた有機半導体層及び有機半導体素子を提供することにある。
【課題を解決するための手段】
【０００８】
本発明者は、鋭意検討を重ねた結果、特定の構造を有するペリレンテトラカルボン酸ジイミド化合物が優れた溶解性を有しており、該ペリレンテトラカルボン酸ジイミド化合物を含有してなる有機半導体材料は、塗工プロセスに適していることを見出した。さらに検討を進めた結果、該有機半導体材料が、高いキャリア移動度を示すことを知見し、これを用いて有機半導体素子を製造することにより、上記目的を解決し得ることを知見した。【０００９】
本発明は、上記知見に基づいてなされたもので、下記一般式（Ｉ）で表されるペリレンカルボン酸ジイミド化合物を少なくとも一種含有してなる有機半導体材料を提供するものである。【００１０】
【化１】
2011105152.tif 000003
【００１１】
また、本発明は、上記有機半導体材料を製膜してなる有機半導体層を提供するものである。【００１２】
また、本発明は、上記有機半導体層を少なくとも１層有する有機半導体素子を提供するものである。
【発明の効果】
【００１３】
本発明によれば、優れた溶解性を有し、且つ高いキャリア移動度を発現できる有機半導体材料を提供することができる。本発明の有機半導体材料を用いれば、優れた溶解性により、半導体製造における塗工プロセスが容易になり、且つ、高いキャリア移動度により、素子の高性能化を実現できる。
【図面の簡単な説明】
【００１４】
【図１（ａ）】本発明の有機半導体素子の構成例（ボトムゲート−トップコンタクト型）を示す断面図である。
【図１（ｂ）】本発明の有機半導体素子の構成例（ボトムゲート−ボトムコンタクト型）を示す断面図である。
【図１（ｃ）】本発明の有機半導体素子の構成例（トップゲート−ボトムコンタクト型）を示す断面図である。
【図１（ｄ）】本発明の有機半導体素子の構成例（トップゲート−ボトムコンタクト型）を示す断面図である。
【図１（ｅ）】本発明の有機半導体素子の構成例（ボトムゲート−トップ＆ボトムコンタクト型）を示す断面図である。
【図１（ｆ）】本発明の有機半導体素子の構成例（ボトムゲート−トップ＆ボトムコンタクト型）を示す断面図である。
【図１（ｇ）】本発明の有機半導体素子の構成例〔縦型静電誘導トランジスタ（ＳＩＴ：Ｓｔａｔｉｃ  Ｉｎｄｕｃｔｉｏｎ  Ｔｒａｎｓｉｓｔｏｒ）〕を示す断面図である。
【図２】本発明の有機半導体素子の構成例（図１（ａ）のボトムゲート−トップコンタクト型の変形例で、実施例で作製した有機薄膜トランジスタ素子）を示す断面図である。
【発明を実施するための形態】
【００１５】
以下、本発明のペリレンテトラカルボン酸ジイミド化合物を少なくとも一種含有してなる有機半導体材料、有機半導体層、及び有機半導体素子について、好ましい実施形態に基づき詳細に説明する。
【００１６】
本発明の有機半導体材料に用いられるペリレンテトラカルボン酸ジイミド化合物は、上記一般式（Ｉ）で表される化合物であり、ペリレン骨格が無置換であり、溶解性に優れるものである。上記一般式（Ｉ）において、Ｒ1とＲ1'は同一でもよく、互いに異なっていてもよい。
【００１７】
上記一般式（Ｉ）におけるＲ1、Ｒ1'で表される炭素原子数１〜３０の無置換アルキル基は、直鎖アルキル基でも分岐アルキル基でもよく、また環状アルキル基でもよい。該無置換アルキル基の具体例としては、メチル、エチル、プロピル、イソプロピル、ブチル、ｓ−ブチル、ｔ−ブチル、イソブチル、アミル、イソアミル、ｔ−アミル、ヘキシル、ヘプチル、イソヘプチル、ｔ−ヘプチル、ｎ−オクチル、イソオクチル、ｔ−オクチル、ｎ−ノニル、ｎ−デシル、ｎ−ドデシル、ｎ−トリデシル、ｎ−テトラデシル、ｎ−ペンタデシル、ｎ−ヘキサデシル、ｎ−へプタデシル、ｎ−オクタデシル、１−エチルヘキシル、２−エチルヘキシル、３−エチルヘキシル、１−ブチルオクチル、２−ブチルオクチル、３−ブチルオクチル、１−ヘキシルデシル、２−ヘキシルデシル、３−ヘキシルデシル、１−デシルテトラデシル、２−デシルテトラデシル、３−デシルテトラデシル、シクロプロピル、シクロブチル、シクロペンチル、シクロヘキシル、シクロヘプチル、シクロオクチル、シクロノニル、シクロデシル等が挙げられる。これらの中でも、１−エチルヘキシル、２−エチルヘキシル、３−エチルヘキシル、１−ブチルオクチル、２−ブチルオクチル、３−ブチルオクチル、１−ヘキシルデシル、２−ヘキシルデシル、３−ヘキシルデシル、１−デシルテトラデシル、２−デシルテトラデシル、３−デシルテトラデシル等の分岐アルキル基が好ましい。
【００１８】
上記一般式（Ｉ）におけるＲ1、Ｒ1'で表される炭素原子数１〜３０の置換アルキル基としては、上記無置換アルキル基を置換してなるものが挙げられる。上記無置換アルキル基を置換する置換基としては、例えばメトキシ、エトキシ、プロポキシ、イソプロポキシ、ブチルオキシ、第二ブトキシ、第三ブトキシ、イソブトキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環基；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換されていてもよいアミノ基；フッ素、塩素、臭素、ヨウ素等のハロゲン原子；スルホンアミド基、スルホニル基、カルボキシル基、シアノ基、スルホ基、水酸基、ニトロ基、メルカプト基、イミド基、カルバモイル基、ビニル基、アクリル基、メタクリル基、エポキシ基が挙げられ、好ましくはハロゲン原子である。尚、炭素原子を有する置換基で置換される場合は、該置換基を含めたＲ1、Ｒ1'で表される基全体の炭素原子数が３０以下の範囲を満たすものとする。また、置換アルキル基の場合も、分岐構造を有するものであることが好ましい。
【００１９】
上記一般式（Ｉ）で表されるペリレンテトラカルボン酸ジイミド化合物の中でも、Ｒ1が下記一般式（II）〜（IV）のいずれかで表されるアルキル基であり且つＲ1’が下記一般式（II'）〜（IV'）のいずれかで表されるアルキル基である化合物が好ましい。更に、下記一般式（II）〜（IV）中のＲa及びＲb並びに下記一般式（II'）〜（IV'）中のＲa'及びＲb'が置換基を有しないものは、原料の入手が容易であるためより好ましい。
また、上記一般式（Ｉ）におけるＲ1及び／又はＲ1’が１以上のフッ素原子で置換されたアルキル基であるものは、有機半導体素子にしたときの素子の大気中における安定性が高いため好ましい。
また、上記一般式（Ｉ）におけるＲ1及びＲ1’の炭素原子数が１０〜３０、特に１０〜２５の化合物は、有機半導体素子にしたときのキャリア移動度にとりわけ優れるため好ましい。
また、上記一般式（Ｉ）におけるＲ1及びＲ1’が無置換アルキル基であるものは、結晶性の向上と分子間相互作用の増大の観点から好ましい。
【００２０】
【化２】
2011105152.tif 000004
【００２１】
上記一般式（Ｉ）で表される、本発明に用いられるペリレンテトラカルボン酸ジイミド化合物の具体例としては、下記化合物Ｎｏ．１〜Ｎｏ．２６が挙げられるが、これらの化合物に制限されない。
【００２２】
【化３−１】
2011105152.tif 000005
【００２３】
【化３−２】
2011105152.tif 000006
【００２４】
【化３−３】
2011105152.tif 000007
【００２５】
【化３−４】
2011105152.tif 000008
【００２６】
【化３−５】
2011105152.tif 000009
【００２７】
【化３−６】
2011105152.tif 000010
【００２８】
上記一般式（Ｉ）で表されるペリレンテトラカルボン酸ジイミド化合物は、何れも、その製造方法に制限されず、周知一般の反応を利用した方法で得ることができる。例えば、下記反応ルートの如く、ペリレンテトラカルボン酸二無水物とアミンとの反応で製造可能である。
【００２９】
【化４】
2011105152.tif 000011
【００３０】
本発明の有機半導体材料は、上記ペリレンテトラカルボン酸ジイミド化合物を少なくとも一種含有していれば良い。即ち、本発明の有機半導体材料は、一種又は二種以上の上記ペリレンテトラカルボン酸ジイミド化合物のみからなっていてもよいし、上記ペリレンテトラカルボン酸ジイミド化合物に加えて、必要に応じて一種又は二種以上の溶媒等を含有してもよい。
【００３１】
上記溶媒としては、特に制限されないが、例えば、水、アルコール系溶剤、ジオール系溶剤、ケトン系溶剤、エステル系溶剤、エーテル系溶剤、脂肪族又は脂環族炭化水素系溶剤、芳香族炭化水素系溶剤、シアノ基を有する炭化水素溶剤、ハロゲン化炭化水素系溶剤、その他の溶剤等が挙げられる。
【００３２】
上記アルコール系溶剤としては、メタノール、エタノール、プロパノール、イソプロパノール、１−ブタノール、イソブタノール、２−ブタノール、第３ブタノール、ペンタノール、イソペンタノール、２−ペンタノール、ネオペンタノール、第３ペンタノール、ヘキサノール、２−ヘキサノール、ヘプタノール、２−ヘプタノール、オクタノール、２―エチルヘキサノール、２−オクタノール、シクロペンタノール、シクロヘキサノール、シクロヘプタノール、メチルシクロペンタノール、メチルシクロヘキサノール、メチルシクロヘプタノール、ベンジルアルコール、エチレングリコールモノメチルエーテル、エチレングリコールモノエチルエーテル、プロピレングリコールモノメチルエーテル、プロピレングルコールモノエチルエーテル、ジエチレングルコールモノメチルエーテル、ジエチレングリコールモノエチルエーテル、トリエチレングリコールモノメチルエーテル、トリエチレングリコールモノエチルエーテル、２−（Ｎ，Ｎ−ジメチルアミノ）エタノール、３（Ｎ，Ｎ−ジメチルアミノ）プロパノール等が挙げられる。
【００３３】
上記ジオール系溶剤としては、エチレングリコール、プロピレングリコール、１，２−ブタンジオール、１，３−ブタンジオール、１，４−ブタンジオール、１，５−ペンタンジオール、ネオペンチルグリコール、イソプレングリコール（３−メチル−１，３−ブタンジオール）、１，２−ヘキサンジオール、１，６−ヘキサンジオール、３−メチル−１，５−ペンタンジオール、１，２−オクタンジオール、オクタンジオール（２−エチル−１，３−ヘキサンジオール）、２−ブチル−２−エチル−１，３−プロパンジオール、２，５−ジメチル−２，５−ヘキサンジオール、１，２−シクロヘキサンジオール、１，４−シクロヘキサンジオール、１，４−シクロヘキサンジメタノール等が挙げられる。
【００３４】
上記ケトン系溶剤としては、アセトン、エチルメチルケトン、メチルイソプロピルケトン、メチルブチルケトン、メチルイソブチルケトン、メチルアミルケトン、メチルヘキシルケトン、エチルブチルケトン、ジエチルケトン、ジプロピルケトン、ジイソブチルケトン、メチルアミルケトン、シクロヘキサノン、メチルシクロヘキサノン等が挙げられる。
【００３５】
上記エステル系溶剤としては、ギ酸メチル、ギ酸エチル、酢酸メチル、酢酸エチル、酢酸イソプロピル、酢酸ブチル、酢酸イソブチル、酢酸第２ブチル、酢酸第３ブチル、酢酸アミル、酢酸イソアミル、酢酸第３アミル、酢酸フェニル、プロピオン酸メチル、プロピオン酸エチル、プロピオン酸イソプロピル、プロピオン酸ブチル、プロピオン酸イソブチル、プロピオン酸第２ブチル、プロピオン酸第３ブチル、プロピオン酸アミル、プロピオン酸イソアミル、プロピオン酸第３アミル、プロピオン酸フェニル、２−エチルヘキサン酸メチル、２−エチルヘキサン酸エチル、２−エチルヘキサン酸プロピル、２−エチルヘキサン酸イソプロピル、２−エチルヘキサン酸ブチル、乳酸メチル、乳酸エチル、メトキシプロピオン酸メチル、エトキシプロピオン酸メチル、メトキシプロピオン酸エチル、エトキシプロピオン酸エチル、エチレングリコールモノメチルエーテルアセテート、ジエチレングリコールモノメチルエーテルアセテート、エチレングリコールモノエチルエーテルアセテート、エチレングリコールモノプロピルエーテルアセテート、エチレングリコールモノイソプロピルエーテルアセテート、エチレングリコールモノブチルエーテルアセテート、エチレングリコールモノ第２ブチルエーテルアセテート、エチレングリコールモノイソブチルエーテルアセテート、エチレングリコールモノ第３ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノイソプロピルエーテルアセテート、プロピレングリコールモノブチルエーテルアセテート、プロピレングリコールモノ第２ブチルエーテルアセテート、プロピレングリコールモノイソブチルエーテルアセテート、プロピレングリコールモノ第３ブチルエーテルアセテート、ブチレングリコールモノメチルエーテルアセテート、ブチレングリコールモノエチルエーテルアセテート、ブチレングリコールモノプロピルエーテルアセテート、ブチレングリコールモノイソプロピルエーテルアセテート、ブチレングリコールモノブチルエーテルアセテート、ブチレングリコールモノ第２ブチルエーテルアセテート、ブチレングリコールモノイソブチルエーテルアセテート、ブチレングリコールモノ第３ブチルエーテルアセテート、アセト酢酸メチル、アセト酢酸エチル、オキソブタン酸メチル、オキソブタン酸エチル、γ−ラクトン、マロン酸ジメチル、コハク酸ジメチル、プロピレングリコールジアセテート、δ−ラクトン等が挙げられる。
【００３６】
上記エーテル系溶剤としては、テトラヒドロフラン、テトラヒドロピラン、モルホリン、エチレングリコールジメチルエーテル、ジエチレングリコールジメチルエーテル、ジプロピレングリコールジメチルエーテル、トリエチレングリコールジメチルエーテル、ジブチルエーテル、ジエチルエーテル、ジオキサン等が挙げられる。
【００３７】
上記脂肪族又は脂環族炭化水素系溶剤としては、ペンタン、ヘキサン、シクロヘキサン、メチルシクロヘキサン、ジメチルシクロヘキサン、エチルシクロヘキサン、ヘプタン、オクタン、デカリン、ソルベントナフサ、テレピン油、Ｄ−リモネン、ピネン、ミネラルスピリット、スワゾール＃３１０（コスモ松山石油（株）、ソルベッソ＃１００（エクソン化学（株））等が挙げられる。
【００３８】
上記芳香族炭化水素系溶剤としては、ベンゼン、トルエン、エチルベンゼン、キシレン、メシチレン、ジエチルベンゼン、クメン、イソブチルベンゼン、シメン、テトラリン等が挙げられる。
【００３９】
上記シアノ基を有する炭化水素溶剤としては、アセトニトリル、１−シアノプロパン、１−シアノブタン、１−シアノヘキサン、シアノシクロヘキサン、シアノベンゼン、１，３−ジシアノプロパン、１，４−ジシアノブタン、１，６−ジシアノヘキサン、１，４−ジシアノシクロヘキサン、１，４−ジシアノベンゼン等が挙げられる。
【００４０】
上記ハロゲン化炭化水素系溶媒としては、四塩化炭素、クロロホルム、ジクロロメタン、トリクロロエチレン、クロロベンゼン、ジクロロベンゼン、トリクロロベンゼン等が挙げられる。
【００４１】
上記その他の有機溶剤としては、Ｎ−メチル−２−ピロリドン、ジメチルスルホキシド、ジメチルホルムアミド、アニリン、トリエチルアミン、ピリジン、２硫化炭素等が挙げられる。
【００４２】
これらのうちでも、好ましい溶媒としては、クロロホルム、ジクロロメタン、トルエン、キシレン、メシチレン、テトラヒドロフラン、テトラヒドロピラン、クロロベンゼン、ジクロロベンゼン、トリクロロベンゼン等が挙げられる。
【００４３】
本発明の有機半導体材料に上記溶媒を含有させる場合、その含有量は、該有機半導体材料を用いた有機半導体層の形成に支障が生じない限り特に制限されるものではないが、例えば、上記一般式（Ｉ）で表されるペリレンカルボン酸ジイミド化合物１００質量部に対し１００質量部以上の範囲から適宜選択することができ、５００〜１００００００質量部の範囲から選択することが望ましい。しかしながら、上記ペリレンカルボン酸ジイミド化合物は溶解性が高いため、溶媒の含有量が比較的少量であっても、塗工性が良好で且つ有機半導体層の作製効率の良い有機半導体材料とすることができる。この観点からすると、上記溶媒の含有量は、上記一般式（Ｉ）で表されるペリレンカルボン酸ジイミド化合物１００質量部に対し、好ましくは１００〜１０００００質量部、さらに好ましくは７０００〜２００００質量部の範囲から選択することが望ましい。
【００４４】
本発明の有機半導体材料には、さらに任意成分として、有機半導体素子における有機半導体層の形成に使用可能な成分を特に制限なく使用することができる。該任意成分の例としては、金属酸化物等が挙げられる。これらの任意成分を含有させる場合、特に制限されるものではないが、有機半導体層の機能を損ねない観点から、上記一般式（Ｉ）で表されるペリレンカルボン酸ジイミド化合物１００質量部に対し３０質量部以下の範囲とすることが好ましい。
【００４５】
本発明の有機半導体材料は、有機電界発光素子、光電変換素子、有機薄膜トランジスタ（ＯＦＥＴ）素子等の半導体素子における有機半導体層の形成に有用である。
【００４６】
本発明の有機半導体層は、本発明の有機半導体材料を製膜してなる薄膜である。本発明の有機半導体層は、その形成に本発明の有機半導体材料を使用する点以外は、従来の有機半導体層と同様とすることができる。本発明の有機半導体層の形成は、通常、支持体上で行われる。本発明の有機半導体層は、支持体上に形成されたままであってもよいし、また、任意に支持体を取り除き有機半導体層の単独層とされていても良い。尚、本発明の有機半導体材料が上記溶媒を含む場合は、本発明の有機半導体層は、溶媒を取り除く工程を経た層である。
【００４７】
本発明の有機半導体層を製造する方法としては、例えば、蒸着法、物理気相成長法（ＰＶＤ）、化学気相成長法（ＣＶＤ）、原子層堆積法（ＡＬＤ）、原子層エピタキシー法（ＡＬＥ）、分子線エピタキシー法（ＭＢＥ）、気相エピタキシー法（ＶＰＥ）、スパッタ法、プラズマ重合法等のドライプロセス；ディップコート法、キャスト法、エアーナイフコート法、カーテンコート法、ローラーコート法、ワイヤーバーコート法、グラビアコート法、スピンコート法、ＬＢ法、印刷法、インクジェット法或いはエクストルージョンコート法等のウェットプロセスによって支持体上に塗膜形成する方法が挙げられる。スピンコート法、キャスト法、ディップコート法、インクジェット法、印刷法等は、簡便に有機半導体層を製造できるため好ましい。
尚、上記ドライプロセスにおいては、上記一般式（Ｉ）で表されるペリレンカルボン酸ジイミド化合物そのもの又は該化合物を上記溶媒中に溶解若しくは分散した溶液の形態の本発明の有機半導体材料が適宜用いられる。上記ウェットプロセスにおいては、上記溶液の形態の本発明の有機半導体材料が用いられる。
【００４８】
本発明の有機半導体層の膜厚は特に制限されないが、一般的に１ｎｍ〜１００μｍであり、更に好ましくは１ｎｍ〜５００ｎｍである。膜厚が１ｎｍより小さい場合、膜に欠陥が生じやすくなり、１００μｍより大きい場合、リーク電流が増加するため好ましくない。
【００４９】
本発明の有機半導体層は常法によりドーピング処理されていても良く、有機半導体層の形成時又は形成後にドーパントを導入してもよい。
【００５０】
上記ドーパントとしては、アルカリ金属、アルカリ土類金属、希土類金属、金属酸化物、アンモニウムイオン、ホスホニウムイオン等のドナー性ドーパント、ハロゲン化合物、遷移金属化合物、電解質アニオン等のアクセプター性ドーパントが挙げられる。
【００５１】
上記支持体としては、特に限定されないが、例えば、ガラス、樹脂基板、石英、単結晶シリコン、多結晶シリコン、アモルファスシリコン等が挙げられる。
【００５２】
本発明の有機半導体素子は、本発明の有機半導体層を少なくとも１層有していれば特に限定されるものではなく、この点を除いては従来の有機半導体素子と同様とすることができる。本発明の有機半導体素子の構成例を、図１及び図２に断面図として示す。
【００５３】
図１（ａ）はボトムゲート−トップコンタクト型を表し、図１（ｂ）はボトムゲート−ボトムコンタクト型を表し、図１（ｃ）及び（ｄ）はトップゲート−ボトムコンタクト型を表し、図１（ｅ）及び（ｆ）はボトムゲート−トップ＆ボトムコンタクト型を表し、図１（ｇ）は縦型静電誘導トランジスタ（ＳＩＴ：Ｓｔａｔｉｃ  Ｉｎｄｕｃｔｉｏｎ  Ｔｒａｎｓｉｓｔｏｒ）を表す。図２は、図１（ａ）のボトムゲート−トップコンタクト型の変形例である。図１及び図２において、１１が本発明の有機半導体層である。
【００５４】
ゲート電極１５としては、白金、金、銀等の貴金属材料；銅、アルミニウム等の金属材料；炭素等の導電性材料；ＩＴＯ、酸化錫、フッ素ドープされた酸化錫等の透明導電材料；ドーピング処理された導電性ポリマー；高濃度にｎ型ドープされたシリコンウェハー、高濃度にｐ型ドープされたシリコンウェハー等が挙げられ、これらは単独で使用してもよく、あるいは複数併用してもよい。ゲート電極１５層の厚みは、特に限定されないが、好ましくは５００ｎｍ以下であり、より好ましくは１００ｎｍ以下である。
【００５５】
絶縁層１４としては、各種の絶縁膜を用いることができるが、例えば、酸化ケイ素、酸化アルミニウム、チタン酸バリウムストロンチウム、ジルコニウム酸チタン酸バリウム、ジルコニウム酸チタン酸鉛、チタン酸鉛ランタン、チタン酸ストロンチウム、チタン酸バリウム、フッ化バリウムマグネシウム、チタン酸ビスマス、チタン酸ストロンチウムビスマス、酸化タンタル、タンタル酸ストロンチウムビスマス、タンタル酸ニオブ酸ビスマス、酸化チタン、酸化イットリウム、窒化ケイ素、窒化アルミニウム等が挙げられる。絶縁層１４の厚みは、特に限定されないが、５００ｎｍ以下であり、より好ましくは３００ｎｍ以下である。絶縁層１４は薄膜であるほど良く、１００ｎｍ以下であることが特に好ましい。尚、１２はドレイン電極、１３はソース電極、１６は基板である。
【実施例】
【００５６】
以下、合成例、実施例及び比較例をもって本発明を更に詳細に説明する。しかしながら、本発明は以下の実施例等によって何ら制限を受けるものではない。【００５７】
合成例１〜合成例８は本発明の有機半導体材料に用いられるペリレンテトラカルボン酸ジイミド化合物の合成例である。実施例１〜８及び比較例１〜３においては、合成例１〜８で得られた化合物又は比較化合物を用いて溶液状の有機半導体材料を調製し、該有機半導体材料を用いて有機半導体層及び有機半導体素子を作成し、素子の評価を行った。【００５８】
〔合成例１〕化合物Ｎｏ．１の合成
（ステップ１）２−エチル−１−ヘキサノール１３．０ｇ（１００．０ｍｍｏｌ）、ピリジン４５ｍｌを仕込んだ溶液に、氷冷下ｐ−トルエンスルホニルクロリド２２．８ｇ（１２０．０ｍｍｏｌ）を加え、同温度で1時間反応させた。塩酸、トルエンを加え油水分離し、有機層を抽出した。更にこの抽出液を超純水にて洗浄し、硫酸マグネシウムを加えて乾燥させた後、ろ過、減圧濃縮を行い、得られた残渣をシリカゲルカラムクロマトグラフィーにて精製し（展開溶媒：ヘキサン−酢酸エチル）、トシル体（淡黄色透明油状物）を収率６８％で得た。
（ステップ２）上記トシル体１９．３ｇ（６８．０ ｍｍｏｌ)、ジメチルホルムアミド５７ｍｌ、フタルイミドカリウム１３．９ｇ（７４．８ｍｍｏｌ）を仕込み、１２０℃まで昇温し３時間反応させた。超純水、トルエンを加え油水分離し、有機層を抽出した。更に水層を再抽出後、同様に洗浄し合わせた有機層に硫酸マグネシウムを加えて乾燥させた後、ろ過、減圧濃縮を行い、得られた残渣をシリカゲルカラムクロマトグラフィーにて精製し（展開溶媒：ヘキサン−酢酸エチル）、フタルイミド体である無色透明油状物質を収率６４％で得た。【００５９】
（ステップ３）上記フタルイミド体１１．３ｇ（４４．０ｍｍｏｌ）、メタノール２２０ｍｌを仕込んだ溶液に、ヒドラジン一水和物１０．４ｇ（１３１．０ｍｍｏｌ）を滴下した。反応温度を８０℃まで昇温した後、２時間反応させ、クロロホルム、１０％水酸化カリウム水溶液を加え、油水分離し有機層を抽出した。水層を再抽出後、有機層と合わせ、更にこの抽出液を１０％水酸化カリウム水溶液で洗浄し、硫酸マグネシウムを加えて乾燥させた後、ろ過、減圧濃縮を行い、２−エチル−１−ヘキシルアミンである無色透明油状物質を収率９９％で得た。この２−エチル−１−ヘキシルアミンは精製せずに、次のステップの反応に使用した。
（ステップ４）窒素雰囲気下、ペリレンテトラカルボン酸二無水物５００ｍｇ（１．３ｍｍｏｌ）、ｎ−ブタノール／超純水 ３６ｍｌ（体積比＝１／１）を仕込み、１５分間、超音波照射した。この溶液にステップ３で得られた２−エチル−１−ヘキシルアミン１．５ｇ（６．４ｍｍｏｌ）を加え、９０℃で８時間反応させた。室温まで冷却し、濃塩酸及びトルエンを加え油水分離した。有機層を超純水で洗浄後、硫酸マグネシウムにて乾燥、ろ過、減圧濃縮、シリカゲルカラムクロマトグラフィーにて精製（展開溶媒：トルエン）し、赤色結晶を６３０ｍｇ（収率：５９％）得た。赤色結晶が目的物であることは1Ｈ−ＮＭＲにて確認した。結果を次に示す。【００６０】
1Ｈ−ＮＭＲ（ＣＤＣｌ３）δ：８．６８（４Ｈ、ｄ、Ｊ＝７．９Ｈｚ）、 ８．６１ （４Ｈ、ｄ、Ｊ＝７．９Ｈｚ)、４．１６（４Ｈ、ｄｑ、Ｊ＝２２．１、６．７Ｈｚ）、１．９８（２Ｈ、ｓ）、１．４３−１．３３（１６Ｈ、ｍ）、０．９３（１２Ｈ、ｄｔ、Ｊ＝２５．０、７．３ Ｈｚ）【００６１】
〔合成例２〕化合物Ｎｏ．２の合成
合成例１のステップ1で用いた２−エチル−１−ヘキサノールを２−ブチル−１−オクタノールに変更した以外は合成例１と同様の手法で赤色結晶を４００ｍｇ（ステップ４の収率：５７％）得た。赤色結晶が目的物であることは1Ｈ−ＮＭＲにて確認した。結果を次に示す。【００６２】
1Ｈ−ＮＭＲ（ＣＤＣｌ３）δ：８．６７（８Ｈ、ｄｄ、Ｊ＝２３．２、７．９Ｈｚ）、４.１５（４Ｈ、ｄ、Ｊ＝７．３Ｈｚ）、２．０２（２Ｈ、ｓ）、１．３０（３６Ｈ、ｍ）、０．９０−０．８３（１２Ｈ、ｍ）【００６３】
〔合成例３〕化合物Ｎｏ．３の合成
合成例１のステップ1で用いた２−エチル−１−ヘキサノールを２−ヘキシル−１−デカノールに変更した以外は合成例１と同様の手法で赤色結晶を６３０ｍｇ（ステップ４の収率：４７％）得た。赤色結晶が目的物であることは1Ｈ−ＮＭＲにて確認した。結果を次に示す。【００６４】
1Ｈ−ＮＭＲ（ＣＤＣｌ３）δ：８．６７（４Ｈ、ｄ、Ｊ＝８．５Ｈｚ）、８．６０（４Ｈ、ｄ、Ｊ＝７．９Ｈｚ）、４．１５（４Ｈ、ｄ、Ｊ＝７．３ Ｈｚ）、２．０２（２Ｈ、ｓ）、１．３１（５０Ｈ、ｄｄ、Ｊ＝４８．８、１５．９Ｈｚ）、０．８６−０．８３（１２Ｈ、ｍ）【００６５】
〔合成例４〕化合物Ｎｏ．１３の合成
（ステップ１）窒素雰囲気下、臭化銅５４６ｍｇ（３．８ｍｍｏｌ）、塩化リチウム ３２２ｍｇ（７．６ｍｍｏｌ）、テトラヒドロフラン７０ｍｌを仕込んだ溶液に、氷冷下、オクテン酸メチル５．９ｇ（３８．０ｍｍｏｌ）、トリメチルシリルクロリド４．５ｇ（４１．２ｍｍｏｌ）を加え、更にブチルマグネシムブロミド２５．５ｍｌ（５１．０ｍｍｏｌ；テトラヒドロフラン溶液、２ｍｏｌ／Ｌ）を滴下し、同温度で1時間反応させた。塩化アンモニウム水溶液、ヘキサン、酢酸エチルを加え油水分離し、有機層を抽出した。更にこの抽出液を塩化ナトリウムにて洗浄し、硫酸マグネシウムを加えて乾燥させた後、ろ過、減圧濃縮を行い、得られた残渣をシリカゲルカラムクロマトグラフィーにて精製し（展開溶媒：ヘキサン−酢酸エチル）、３−ブチルオクタン酸メチル（淡黄色透明油状物）を収率９９％で得た。
（ステップ２）窒素雰囲気下、水素化アルミニウムリチウム２．７ｇ（７０．０ｍｍｏｌ)、テトラヒドロフラン６９ｍｌを仕込み、上記３−ブチルオクタン酸メチル７．５ｇ（３５．０ｍｍｏｌ)のテトラヒドロフラン（２５ｍｌ）溶液を滴下し、９０℃まで昇温し５時間反応させた。硫酸ナトリウム、テトラヒドロフランを加え、３０分間攪拌し、ろ過後、残渣をテトラヒドロフランで洗浄した。合わせた有機層に硫酸マグネシウムを加えて乾燥させた後、ろ過、減圧濃縮を行い、アルコール体（淡黄色透明油状物質）を収率９９％で得た。このアルコール体は精製せずに、次のステップの反応に使用した。【００６６】
（ステップ３）上記アルコール体６．２ｇ（３３．３ｍｍｏｌ）、ピリジン１５ｍｌを仕込んだ溶液に、氷冷下ｐ−トルエンスルホニルクロリド７．６ｇ（４０．０ｍｍｏｌ）を加え、同温度で１時間反応させた。塩酸、トルエンを加え油水分離し、有機層を抽出した。更にこの抽出液を超純水にて洗浄し、硫酸マグネシウムを加えて乾燥させた後、ろ過、減圧濃縮を行い、得られた残渣をシリカゲルカラムクロマトグラフィーにて精製し（展開溶媒：ヘキサン−酢酸エチル）、トシル体（淡黄色透明油状物）を収率５６％で得た。
（ステップ４）上記トシル体６．１ｇ（１８．０ｍｍｏｌ)、ジメチルホルムアミド１４ｍｌ、フタルイミドカリウム４．０ｇ（２１．６ｍｍｏｌ）を仕込み、１５０℃まで昇温し３時間反応させた。超純水、トルエンを加え油水分離し、有機層を抽出した。更に水層を再抽出後、同様に洗浄し合わせた有機層に硫酸マグネシウムを加えて乾燥させ、次いで、ろ過、減圧濃縮を行い、得られた残渣をシリカゲルカラムクロマトグラフィーにて精製し（展開溶媒：ヘキサン−酢酸エチル）、フタルイミド体である無色透明油状物質を収率９３％で得た。【００６７】
（ステップ５）上記フタルイミド体５．１ｇ（１６．４ｍｍｏｌ）、メタノール８０ｍｌを仕込んだ溶液に、ヒドラジン一水和物２．５ｇ（４９．３ｍｍｏｌ）を滴下した。反応温度を１００℃まで昇温した後、２時間反応させ、クロロホルム、１０％水酸化カリウム水溶液を加え、油水分離し有機層を抽出した。水層を再抽出後、有機層と合わせ、更にこの抽出液を１０％水酸化カリウム水溶液で洗浄し、硫酸マグネシウムを加えて乾燥させた後、ろ過、減圧濃縮を行い、３−ブチル−オクチルアミンである無色透明油状物質を収率８８％で得た。この３−ブチル−オクチルアミンは精製せずに、次のステップの反応に使用した。
（ステップ６）ペリレンテトラカルボン酸二無水物１．０ｇ（２．６ｍｍｏｌ）、酢酸亜鉛３７０ｍｇ（２．０ｍｍｏｌ）、イミダゾール１０．４ｇ（１５３．０ｍｍｏｌ）およびステップ５で得られた３−ブチル−オクチルアミン １．２ｇ（６．４ｍｍｏｌ）を仕込み、１６０℃で２時間反応させた。室温まで冷却し、クロロホルムを加え、シリカゲルカラムクロマトグラフィーにて精製し（展開溶媒：ヘキサン−アセトン）、赤色結晶を２６０ｍｇ（収率：１４％）得た。赤色結晶が目的物であることは1Ｈ−ＮＭＲにて確認した。結果を次に示す。【００６８】
1Ｈ−ＮＭＲ（ＣＤＣｌ３）δ：８．６２（４Ｈ,ｄｄ,Ｊ＝７．９, ２．４Ｈｚ），８．５２（４Ｈ，ｄ，Ｊ＝７．９Ｈｚ），４．１９−４．１５（４Ｈ，ｍ），１．７１−１．６５（２Ｈ，ｍ），１．４９−１．４８（４Ｈ，ｍ），１．３７−１．２４（２８Ｈ，ｍ），０．９３−０．８５（１２Ｈ，ｍ）【００６９】
〔合成例５〕化合物Ｎｏ．２３の合成
（ステップ１）７−トリデカノン３．２ｇ（１６．０ｍｍｏｌ）、ヒドロキシルアミン塩酸塩２．２ｇ（３２．０ｍｍｏｌ）、エタノール４６ｍｌ、ピリジン２３ｍｌを仕込んだ溶液を、７０℃で２時間反応させた。塩酸、ヘキサンを加え油水分離し、有機層を抽出した。更にこの抽出液を塩酸、超純水にて洗浄し、硫酸マグネシウムを加えて乾燥させた後、ろ過、減圧濃縮を行い、ケトオキシム体（淡黄色透明油状物）を収率８６％で得た。このケトオキシム体は精製せずに、次のステップの反応に使用した。
（ステップ２）窒素雰囲気下、上記ケトオキシム体２．９ｇ（１４．０ｍｍｏｌ)、トルエン９１ｍｌを仕込み、水素化ビス（２−メトキシエトキシ）アルミニウムナトリウム ９．５ｍｌ（３４ｍｍｏｌ）を滴下し、１００℃まで昇温し２時間反応させた。超純水、ヘキサンを加え油水分離し、有機層を抽出した。更に、この有機層を５％水酸化ナトリウム水溶液にて洗浄し、硫酸マグネシウムを加えて乾燥させた後、ろ過、減圧濃縮を行い、アミン体（１−ヘキシル−ヘプチルアミン）である無色透明油状物質を収率８８％で得た。このアミン体は精製せずに、次のステップの反応に使用した。
（ステップ３）ペリレンテトラカルボン酸二無水物１．０ｇ（２．５ｍｍｏｌ）、酢酸亜鉛３７０ｍｇ（２．０ｍｍｏｌ）、イミダゾール５．２ｇ（７６．５ｍｍｏｌ）およびステップ２で得られた１−ヘキシルーヘプチルアミン１．３ｇ（６．４ｍｍｏｌ）を仕込み、１６０℃で２時間反応させた。室温まで冷却し、クロロホルムを加え、シリカゲルカラムクロマトグラフィーにて精製し（展開溶媒：ヘキサン−トルエン）、赤色結晶を１．２ｇ（収率：６３％）得た。赤色結晶が目的物であることは1Ｈ−ＮＭＲにて確認した。結果を次に示す。【００７０】
1Ｈ−ＮＭＲ（ＣＤＣｌ３）δ：８．６６−８．６３（８Ｈ，ｍ），５．２１−５．１３（２Ｈ，ｍ），２．２５−２．２０（４Ｈ，ｍ），１．８４−１．８２（４Ｈ，ｍ），１．３４−１．２０（３２Ｈ，ｍ），０．８１（１２Ｈ，ｔ，Ｊ＝６．７Ｈｚ）【００７１】
〔合成例６〕化合物Ｎｏ．２４の合成
合成例５のステップ１で用いた７−トリデカノンを９−ヘプタデカノンに変更した以外は合成例５と同様の手法で赤色固体を１．６ｇ（ステップ３の収率：７２％）得た。赤色固体が目的物であることは1Ｈ−ＮＭＲにて確認した。結果を次に示す。【００７２】
1Ｈ−ＮＭＲ（ＣＤＣｌ３）δ：８．６１−８．５８（８Ｈ，ｍ），５．１６−５．０９（２Ｈ，ｍ），２．２０−２．１６（４Ｈ，ｍ），１．８０−１．７８（４Ｈ，ｍ），１．２６−１．１５（４８Ｈ，ｍ），０．７２（６Ｈ，ｔ，Ｊ＝６．７Ｈｚ）【００７３】
〔合成例７〕化合物Ｎｏ．２５の合成
合成例４のステップ1で用いたオクテン酸メチルとブチルマグネシムブロミドを、デセン酸エチルとヘキシルマグネシウムブロミドに変更した以外は合成例４と同様の手法で赤色結晶を４００ｍｇ（ステップ６の収率：９７％）得た。赤色結晶が目的物であることは1Ｈ−ＮＭＲにて確認した。結果を次に示す。【００７４】
1Ｈ−ＮＭＲ（ＣＤＣｌ３）δ：８．６２（４Ｈ，ｄ，Ｊ＝７．９Ｈｚ），８．５４（４Ｈ，ｄ，Ｊ＝７．９Ｈｚ），４．２０−４．１５（４Ｈ，ｍ），１．７１−１．６５（２Ｈ，ｍ），１．５３−１．４９（４Ｈ，ｍ），１．３５−１．２８（４４Ｈ，ｍ），０．８８−０．８５（１２Ｈ，ｍ）【００７５】
〔合成例８〕化合物Ｎｏ．２６の合成
窒素雰囲気下、ペリレンテトラカルボン酸二無水物５００ｍｇ（１．３ｍｍｏｌ）、ｎ−ブタノール／超純水 ２５ｍｌ（体積比＝１／１）を仕込み、１５分間、超音波照射した。この溶液に合成例３におけるステップ３で得られた２−ヘキシル−１−デシルアミン６１６ｍｇ（２．６ｍｍｏｌ）、１−トリデシルアミン５０８ｍｇ（２．６ｍｍｏｌ）を加え、９０℃で３時間反応させた。室温まで冷却し、濃塩酸及びトルエンを加え油水分離した。有機層を超純水で洗浄後、硫酸マグネシウムにて乾燥、ろ過、減圧濃縮、シリカゲルカラムクロマトグラフィーにて精製（展開溶媒：トルエン−メタノール）し、赤紫色結晶を３３１ｍｇ（収率：４２％）得た。赤紫色結晶が目的物であることは1Ｈ−ＮＭＲにて確認した。結果を次に示す。【００７６】
1Ｈ−ＮＭＲ（ＣＤＣｌ３）δ：８．６９（４Ｈ，ｄｄ，Ｊ＝７．９，１．２Ｈｚ），８．６２（４Ｈ，ｄ，Ｊ＝７．９Ｈｚ），４．２１（２Ｈ, ｔ，Ｊ＝７．６Ｈｚ），４．１５（２Ｈ，ｄ，Ｊ＝７．３Ｈｚ），２．０３−２．０１（１Ｈ，ｍ），１．８０−１．７３（２Ｈ，ｍ），１．３９−１．３０（４４Ｈ，ｍ），０．８９−０．８２（９Ｈ，ｍ）【００７７】
〔実施例１〕
クロロホルム１ｍｌに対し化合物Ｎｏ．１を７ｍｇの割合で溶解して、溶液状の有機半導体材料を得た。この有機半導体材料を用いて、図２に示す層構成を有する有機薄膜トランジスタ（ＯＴＦＴ）素子を、以下の手順で作製した。
厚さ３００ｎｍのシリコン酸化膜（絶縁層１４）が形成されたｎ型ドープシリコン基板（基板１６、ゲート電極１５）をＵＶオゾン処理した後、ヘキサメチルジシラザン（ＨＭＤＳ）で処理し自己組織化膜を作成した（以下、自己組織化膜まで形成されたものをＳｉ処理基板と称する）。大気中にてＳｉ処理基板上に、化合物Ｎｏ．１を含有する溶液状の上記有機半導体材料を滴下し、スピンコート法により有機半導体層１１を厚さ２５〜３０ｎｍとなるように形成した。有機半導体層１１の表面にパターニングされたニッケルマスクを重ね、金を真空蒸着することにより、電極となるドレイン電極１２及びソース電極１３を形成した。このドレイン電極１２及びソース電極１３は、チャネル幅５ｍｍ、チャネル長２０μｍとした。【００７８】
作製したＯＴＦＴ素子は、正のゲート電圧を印加するに従い、ドレイン電流が増強するｎチャネル−エンハンス型の動作特性を示した。作製したＯＴＦＴ素子において、Ｉ−Ｖ特性の飽和領域からキャリア移動度（電荷移動度）を求め、更にＯｎ／Ｏｆｆ比（Ｖｄ＝８０Ｖとし、Ｖｇを０〜８０Ｖにした時のドレイン電流値の比）を算出した。また、ＯＴＦＴ素子を１５０℃、３０分間の条件下で加熱（アニール処理）した時の、キャリア移動度及びＯｎ／Ｏｆｆ比についても測定した。【００７９】
〔実施例２〜８〕
実施例１で用いた化合物Ｎｏ．１を〔表１〕に示す化合物へ変更した以外は実施例１と同様の方法で有機半導体材料を作製し、該有機半導体材料を用いてＯＴＦＴ素子を作製し、その評価を行った。【００８０】
〔比較例１〕
実施例１で用いた化合物Ｎｏ．１をＮ，Ｎ’−（２−エチルヘキシル）−２，７−ジシアノ−３，４，９，１０−ペリレンテトラカルボン酸ジイミド（以下、比較化合物Ｎｏ．１とも呼ぶ）に変更した以外は実施例１と同様の手法でＯＴＦＴ素子を作製し、その評価を行った。【００８１】
〔比較例２〕
実施例１で用いた化合物Ｎｏ．１をＮ，Ｎ’−（２−エチルヘキシル）−２，７−ジフルオロ−３，４，９，１０−ペリレンテトラカルボン酸ジイミド（以下、比較化合物Ｎｏ．２とも呼ぶ）に変更した以外は実施例１と同様の手法でＯＴＦＴ素子を作製し、その評価を行った。【００８２】
〔比較例３〕
実施例１で用いた化合物Ｎｏ．１をＮ，Ｎ’−［（＋）−デヒドロアビエチル］−３，４，９，１０−ペリレンテトラカルボン酸ジイミド（以下、比較化合物Ｎｏ．３とも呼ぶ）に変更した以外は実施例１と同様の手法でＯＴＦＴ素子を作製し、その評価を行った。【００８３】
実施例１〜８及び比較例１〜３の評価結果を〔表１〕に示す。【００８４】
【表１】
2011105152.tif 000012
【００８５】
〔表１〕の結果より、特定の構造を有するペリレンテトラカルボン酸ジイミド化合物を含有する本発明の有機半導体材料を用いて作製したＯＴＦＴ素子は、比較化合物を含有する有機半導体材料を用いて作製したＯＴＦＴ素子に比べ、電荷移動度及びＯｎ／Ｏｆｆ比に優れることが明らかである。また、アニール後においても、比較化合物を含有する有機半導体材料に対する本発明の有機半導体材料の優位性は変わらなかった。【００８６】
〔実施例９〕
図２に示す層構成を有する有機薄膜トランジスタ（ＯＴＦＴ）素子を、以下の手順で作製した。
Ｓｉ処理基板上に、有機半導体材料として化合物Ｎｏ．３を高真空下（１０-4〜１０-3Ｐａ）にて、蒸着速度０．０２ｎｍ／ｓｅｃで３０ｎｍ積層し、有機半導体層１１とした。この有機半導体層１１の表面にパターニングされたニッケルマスクを重ね、金を用いて真空蒸着することにより、ソース電極１３及びドレイン電極１２を形成して、ＯＴＦＴ素子とした。このソース電極１３及びドレイン電極１２は、チャネル幅５ｍｍ、チャネル長２０μｍにて形成した。【００８７】
作製したＯＴＦＴ素子は、正のゲート電圧を印加するに従い、ドレイン電流が増強するnチャネル−エンハンス型の動作特性を示した。作製したＯＴＦＴ素子において、Ｉ−Ｖ特性の飽和領域から電荷移動度を求め、更にＯｎ／Ｏｆｆ比（Ｖｄ＝８０Ｖとし、Ｖｇを８０〜０Ｖにしたときのドレイン電流値の比）を算出したところ、電荷移動度５．３×１０-2ｃｍ2／Ｖｓ、Ｏｎ／Ｏｆｆ比１０5の値を示した。また、このＯＴＦＴ素子を７０℃、３０分間の条件で加熱した後、同様に評価したところ、電荷移動度１．０×１０-1ｃｍ2／Ｖｓ、Ｏｎ／Ｏｆｆ比１０7の値を示した。【００８８】
実施例１〜９の結果から明らかなように、本発明のペリレンカルボン酸ジイミド化合物を少なくとも一種含有してなる有機半導体材料はウェットプロセスによる製膜に適するのみならず、真空蒸着等のドライプロセスによっても製膜が可能であり、何れのプロセスで製膜した有機半導体素子も高いキャリア移動度を示すことは明白である。
【符号の説明】
【００８９】
１１  有機半導体層
１２  ドレイン電極
１３  ソース電極
１４  絶縁層
１５  ゲート電極
１６  基板
【図１（ａ）】
2011105152.tif 000015
【図１（ｂ）】
2011105152.tif 000016
【図１（ｃ）】
2011105152.tif 000017
【図１（ｄ）】
2011105152.tif 000018
【図１（ｅ）】
2011105152.tif 000019
【図１（ｆ）】
2011105152.tif 000020
【図１（ｇ）】
2011105152.tif 000021
【図２】
2011105152.tif 000022
【国際調査報告】
2011105152.tif 000023
2011105152.tif 000024